FR 2890397 A1 20070309 FR 0509158 A 20050908 1 2890397 Matériaux à cristaux liquides à bande de longueurs d'onde en réflexion élargie DOMAINE DE L'INVENTION La présente invention concerne le domaine des cristaux liquides, et plus particulièrement des matériaux à cristaux liquides aptes à réfléchir une lumière incidente. ETAT DE LA TECHNIQUE Les matériaux à base de cristaux liquides sont aujourd'hui de plus en plus utilisés du fait de leurs propriétés optiques qui permettent de maîtriser des ondes lumineuses visibles et invisibles (infrarouge IR et ultraviolet UV). Des matériaux à base de cristaux liquides cholestériques ont notamment été développés, ces derniers présentant en effet des propriétés optiques différentes des cristaux liquides nématiques, de par l'existence de leur structure en hélice. Cette organisation en hélice permet aux cristaux liquides cholestériques de réfléchir sélectivement la lumière avec une longueur d'onde associée XR reliée au pas p de la structure en hélice par la relation (en incidence normale) : X,R = n.p où n est l'indice de réfraction moyen du cristal liquide cholestérique (n=(ne+no)/2 avec ne et no les indices optiques extraordinaire et ordinaire). La largeur AX de la bande de réflexion est reliée à 2 R, à n et à la biréfringence An=ne-no par la relation: AX _ XR.An/n Comme (An) max est de l'ordre de 0,3 pour les composés organiques usuels, AX se limitera le plus souvent dans le visible à 100 nm en étant typiquement égal à 50 nm. Ainsi, seule une fraction limitée des rayons peut être réfléchie par un cristal liquide cholestérique usuel. 2 2890397 Même si, dans certaines applications, la sélectivité en réflexion dans les matériaux à base de cristaux liquides cholestériques est recherchée, il existe de nombreuses applications pour lesquelles une telle sélectivité est un inconvénient. En effet, pour moduler efficacement l'énergie (lumière, chaleur) traversant un vitrage constitué d'un matériau à cristaux liquides par exemple, il faut que ce dernier soit apte à réfléchir un nombre important de longueurs d'ondes. Cela permet d'améliorer le bilan thermique de certaines enceintes fermées, telles que celles de bâtiments ou de moyens de transport, et de permettre ainsi des économies d'énergie (en s'affranchissant par exemple de la climatisation). Outre le domaine des vitrages dits intelligents, des matériaux à cristaux liquides présentant des propriétés de réflexion étendues, non usuelles, trouvent également des applications dans de nombreux autres secteurs tels que les télécommunications (matériaux photoniques réflecteurs), l'optique (lunetterie anti-éblouissement), le domaine thermique (revêtement réflecteur IR), le domaine militaire (furtivité IR), et l'affichage (afficheur réflecteur noir sur blanc sans polariseur). Des travaux pionniers du groupe Philips ont permis d'élaborer des matériaux à cristaux liquides cholestériques solides permettant de réfléchir de la lumière sur une bande de longueurs d'onde plus large, de l'ordre de 300 nm (cf. D.J. Broer, J. Lub and G.N. Mol, Nature 378, 467 [1995]). Cette augmentation est une conséquence de la structure du matériau à cristaux 25 liquides cholestériques qui présente une hélicité suivant un gradient de pas. Un but de la présente invention est de fournir un procédé d'élaboration alternatif d'un matériau à cristaux liquides présentant des propriétés de réflexion étendues. EXPOSE DE L'INVENTION 3 2890397 A cet effet, on prévoit selon l'invention un procédé d'élaboration d'un matériau à cristaux liquides, caractérisé en ce qu'il comprend les étapes consistant à : Appliquer un premier traitement à un mélange de cristaux liquides ayant une structure en hélice comprenant un premier cristal liquide (A) non-photoréactif et un deuxième cristal liquide (B) photoréactif, le premier traitement étant réalisé à température constante et modifiant un pas de l'hélice du mélange; Appliquer un deuxième traitement au mélange de façon à ce que le deuxième cristal liquide (B) forme un réseau de polymère, le deuxième traitement étant effectué pendant tout ou partie de la durée du premier traitement de façon à ce que le matériau à cristaux liquides conserve une mémoire des modifications du pas de l'hélice. Des aspects préférés mais non limitatifs du procédé d'élaboration de matériau à cristaux liquides selon l'invention sont les suivants: le mélange présente un polymorphisme comprenant au moins une phase cholestérique et/ou smectique C chirale; - le premier cristal liquide (A) comprend des premières molécules de 20 cristal liquide (Al) chirales; - le premier cristal liquide (A) est à anisotropie diélectrique positive, ou peut changer de signe d'anisotropie diélectrique en fonction de la fréquence, auquel cas il comprend en outre des deuxièmes molécules de cristal liquide (A2) ; le deuxième cristal liquide (B) peut être dans une concentration inférieure ou égale à 5% du mélange; - le deuxième cristal liquide (B) peut être dans une concentration supérieure à 50% du mélange, et sera préférentiellement dans une concentration supérieure à 80% du mélange; - le deuxième cristal liquide (B) est apte à être activé par irradiation UV; - le mélange comprend en outre un agent photo-initiateur (C) pour favoriser la formation du réseau de polymère sous irradiation UV; le mélange comprend en outre un agent dispersant (D) pour favoriser une dispersion des composants du mélange et modifier une dynamique du matériau à cristaux liquides lors d'un adressage électrique; le mélange comprend en outre un inhibiteur de polymérisation thermique (E) ; le mélange comprend en outre un agent absorbant (F) apte à absorber le rayonnement UV de façon à ce que le matériau à cristaux liquides ait un gradient de structure et/ou de fonction; le deuxième traitement est une irradiation UV apte à polymériser le mélange, effectuée de préférence avec un rayonnement UV ayant une longueur d'onde de 365 nm et une puissance de 0,1 mW/cm2, pendant un temps d'exposition compris entre 30 et 60 minutes; il permet une réticulation ou une gélification du mélange; - le deuxième traitement peut être une trempe apte à vitrifier le mélange; - le premier traitement peut consister à appliquer un champ électrique 20 au mélange, ayant par exemple une fréquence de 1 kHz et variant de 0,5 à 20V/pm; - le premier traitement peut consister à appliquer un champ magnétique au mélange, variant par exemple de 2 à 15 kG; - le premier traitement peut consister à appliquer une pression 25 mécanique sur le mélange; le premier traitement peut être une irradiation électromagnétique, auquel cas le premier cristal liquide comprend en outre des troisièmes molécules de cristal liquide (A3) afin que le premier traitement modifie la conformation moléculaire du mélange; cette irradiation électromagnétique peut être effectuée par un rayonnement UV ayant une longueur d'onde comprise entre 250 et 2890397 365 nm, une énergie comprise entre 1 et 100 mJ/cm2, et pendant un temps d'exposition compris entre 1 et 3600 secondes, de préférence entre 60 et 600 secondes; cette irradiation électromagnétique peut être effectuée par un rayonnement visible ayant une longueur d'onde supérieure à 435 nm, une énergie comprise entre 1 et 100 mJ/cm2, et pendant un temps d'exposition compris entre 1 et 3600 secondes, de préférence entre 60 et 600 secondes; d'appliquer l'un quelconque des traitements, le mélange est introduit dans une cellule capacitive comprenant deux substrats recouverts d'un film conducteur. On prévoit en outre un dispositif à cristaux liquides comprenant un substrat sur lequel est disposé un matériau à cristaux liquides élaboré conformément au procédé selon l'invention. Ce dispositif à cristaux liquides peut en outre comprendre un autre substrat recouvrant le matériau à cristaux liquide, de façon à former une cellule capacitive. DESCRIPTION DES FIGURES D'autres caractéristiques et avantages de l'invention ressortiront encore de la description qui suit, laquelle est purement illustrative et non limitative et doit être lue en regard des dessins annexés, sur lesquels: la figure 1 est une représentation schématique d'une cellule contenant le matériau à cristaux liquides selon l'invention; - la figure 2 est un graphique mettant en évidence la modification du spectre de lumière transmise par un matériau à cristaux liquides élaboré selon l'invention. DESCRIPTION DETAILLEE DE L'INVENTION Un cristal liquide cholestérique étant un cristal liquide de type nématique chiral, les molécules de cristal liquide le composant forment une 6 2890397 structure en hélice h de pas p. Comme on l'a rappelé plus haut, cette organisation en hélice permet à un cristal liquide cholestérique de réfléchir sélectivement la lumière (réflexions de Bragg) avec une longueur d'onde associée XR qui dépend du pas p de la structure en hélice et de l'indice de réfraction moyen n. Le matériau à cristaux liquides selon l'invention est élaboré de manière à ce qu'il soit apte à réfléchir de la lumière sur une large bande de longueurs d'onde. Le milieu de départ permettant d'élaborer ce matériau à cristaux liquides est un mélange qui possède une structure en hélice de par sa composition. Ce mélange comporte en effet un premier cristal liquide (A) nonphotoréactif et un deuxième cristal liquide (B) photoréactif. De manière générale, on prendra un premier cristal liquide (A) chiral. Néanmoins, dans le cas où le premier cristal liquide (A) n'est pas chiral, on choisira un deuxième cristal liquide (B) chiral, de sorte que le mélange des premier et deuxième cristaux liquides (A et B) confère au mélange une structure en hélice. Le premier cristal liquide (A) non-photoréactif, qui peut être de faible masse molaire ou être un polymère, peut être constitué de molécules identiques ou d'un mélange de plusieurs molécules. Ce premier cristal liquide (A) pourra être choisi dans la famille des cyanobiphényls ou cyanoterphényls et esters reliés. Une fraction du premier cristal liquide (A) pourra comprendre par exemple les composés E7, BL001, E44 ou E63 de Merck Ltd. ou ROTN-570, TNO623 ou TN10427 de Hoffman-La Roche. En outre, le premier cristal liquide (A) comprend, en tout ou en partie, des molécules de cristal liquide chirales (Al). Du fait de ces molécules 2890397 7 chirales, le mélange présente un polymorphisme qui comprend au moins une phase cholestérique (aussi appelée nématique chirale) et/ou une phase smectique C chirale. Ces molécules de cristal liquides (Al) sont généralement prises non photoréactives. Ces premières molécules (Al) pourront par exemple être choisies dans la famille des cyanobiphényls ou cyanoterphényls et esters reliés. On pourra notamment choisir un composé dans la famille des LicriliteTM (Merck Ltd.) tels que BL094 ou BL095 ou parmi les composés suivants: C15, CB15, ZLI4571, ZLI-4572 (Merck Ltd.) Le premier cristal liquide (A) est à anisotropie diélectrique positive. Il pourra être un cristal liquide dit dual, c'est-à-dire changeant de signe d'anisotropie diélectrique en fonction de la fréquence, s'il comprend des deuxièmes molécules de cristal liquide (A2) particulières. On pourra par exemple choisir ces deuxièmes molécules de cristal liquide (A2) parmi les composés suivants: 2F-3333 (Rolic Research Ltd.) ; 4pentylphenyl 2-chloro-4-(4-pentyl-benzoyloxy) benzoate ou 4-octylphenyl 2chloro-4-(4-heptylbenzoyl-oxy) benzoate (Acros 20 Organics N. V.) Le mélange comprend également un deuxième cristal liquide (B) photoréactif, de façon à rendre le mélange photosensible. En effet, ce deuxième cristal liquide (B) est apte à être activé par rayonnement UV. De préférence, ce deuxième cristal liquide (B) comporte plus d'un groupement fonctionnel, typiquement acrylate ou méthacrylate. La concentration du deuxième cristal liquide (B) dans le mélange peut varier de 3 à 100%. Lorsque la concentration en deuxième cristal liquide (B) est 30 minoritaire, typiquement inférieure à 5%, le matériau à cristaux liquides sera, après traitement, adressable par un champ électrique, c'est-à-dire que 8 2890397 l'on pourra faire varier ses propriétés optiques en fonction d'un champ électrique appliqué. Lorsque la concentration en deuxième cristal liquide (B) est majoritaire, c'est à dire supérieur à 50%, mais typiquement entre 80 et 100%, le matériau à cristaux liquides final sera un polymère réticulé. Dans ce cas, le matériau à cristaux liquides pourra constituer un film semi-libre (demeurant sur un substrat rigide ou flexible) ou libre (sans substrat). Le deuxième cristal liquide (B) est choisi par exemple parmi les composés suivants: - RM257, RM82 (Merck Ltd.) ; - BAB, BAB-6, BABB-6, BMBB-6 (L.-C. Chien, Recent Advances in Liquid Crystal Polymers, American Chemical Society Book Series, 1995) ; - oligomères polyorganosiloxanes photoréticulables tels CLM012CN, CC4039, CC390, CC670, CC680, CC1500 (Wacker Chemie Ltd.; E P0711780B 1; U5005,641, 850A). De manière préférée, le mélange comprend en outre un photo-initiateur (C) destiné à activer la transformation du deuxième cristal liquide 20 (B) suite à une irradiation UV par exemple. La concentration du photointiateur (C) peut varier entre 0,5 et 5,0% du constituant (B). Ce composant (C) peut être choisi parmi les composés suivants: -Irgacure 907, Irgacure 651, Darocur 1173 (Ciba-Geigy) ; -2,6-di-terbutyl-4methylphenol (Sigma-Aldrich). Le mélange pourra en outre comprendre un agent dispersant (D). Cet agent dispersant (D), représentant entre 1 et 30% du mélange, est destiné à favoriser la dispersion des espèces dans le mélange. Lorsque le matériau à cristaux liquides est apte à être adressé par un champ électrique, il permet également d'influencer la dynamique lors de la réorientation moléculaire. 9 2890397 L'agent dispersant (D) pourra par exemple être pris parmi les composés suivants: - série des Disperbyk-160 (BYK Chemie Ltd.) ; Disperon #703 (Kusumoto Kasei Ltd.) ; - #24000 (ICI Ltd.). Le mélange pourra également comprendre un inhibiteur de polymérisation thermique (E). Cet inhibiteur de polymérisation thermique (E) est destiné à empêcher une polymérisation par voie thermique du deuxième cristal liquide (B) notamment. Ce composé sera pris dans des proportions comprises entre 0,001 et 5% du composé (B) ; il aura de préférence une concentration comprise entre 0,001 et 1% du composé (B). Cet inhibiteur de polymérisation thermique (E) sera par exemple choisi parmi les composés suivants: hydroquinone, 2-hydroxybenzophenone ou 4methoxy-2-hydroxybenzophenone (Sigma-Aldrich). Enfin, le mélange pourra également comprendre un agent absorbant (F) destiné à absorber le rayonnement UV afin de créer des matériaux à gradient de structure et/ou de fonction. Cet agent absorbant (F) représente typiquement entre 0,5 et 2% du mélange. L'agent absorbant (F) sera pris par exemple dans la série des Tinuvin (Ciba-Geigy) comme le Tinuvin 1130. Le mélange de ces différents composants est réalisé de façon homogène par brassage en température. Dans un mode de réalisation préféré, on choisira une température de brassage supérieure à la température de clarification de chacun des composés. Une autre façon de réaliser le mélange consiste à placer les 30 différents composés dans un tube de verre encapsulé et de soumettre ce tube de verre aux ultrasons, en chauffant ou non. 2890397 10 Le mélange pourra être introduit par capillarité dans une cellule capacitive fabriquée suivant le schéma de la figure 1. Une telle cellule capacitive comprend deux substrats 1, de verre ou de plastique, chacun des substrats 1 étant recouvert d'un film conducteur 2, en ITO (Indium Tin Oxide) par exemple, et d'un film de surfactant 3, polyimide ou alcool polyvinylique (PVA). Les deux ensembles ainsi formés sont gardés à distance entre 1 et 500 pm, de préférence entre 10 et 20 pm, par la présence d'espaceurs 5. On pourra par exemple prendre comme espaceur 5 des billes, ou des fibres en polymère, ou encore un film de plastique d'épaisseur calibrée. Le mélange de cristaux liquides 4 décrit ci-dessus est ensuite introduit dans l'espace ainsi formé. La préparation du mélange photosensible et son introduction dans la 15 cellule capacitive sont des étapes réalisées de préférence dans l'obscurité. Comme on l'a vu plus haut, lorsque la concentration en deuxième cristal liquide (B) est majoritaire, le matériau à cristaux liquides pourra constituer un film semi-libre (demeurant sur un substrat rigide ou flexible) ou 20 libre (sans substrat). Le mélange étant réalisé (et disposé sur un substrat ou dans une cellule capacitive, ou non), celui-ci doit être traité de façon à ce que le matériau à cristaux liquides résultant possède des performances et propriétés optiques étendues, non usuelles, notamment une bande de longueurs d'onde de réflexion élargie. Une telle transformation des propriétés optiques du mélange passe par l'application de deux traitements, réalisés en tout ou en partie de manière simultanée. Le premier traitement est destiné à modifier le pas de l'hélice caractéristique du mélange ayant une structure en hélice. De manière préférée, on effectue ce premier traitement à température constante pour pallier à d'éventuelles modifications de 5 paramètres physiques intrinsèques au mélange, suite à des variations de température. Le deuxième traitement a pour but de donner au matériau à cristaux liquides une mémoire des modifications de pas de l'hélice dues au premier traitement. Le deuxième traitement pourra par exemple être une irradiation UV réalisée pendant le changement de pas de l'hélice résultant du premier traitement. L'irradiation UV utilisée consiste en un rayonnement UV ayant une longueur d'ondes typiquement de l'ordre de 365 nm, et une puissance de 0,1 mW/cm2, avec un temps d'exposition typique compris entre 30 et 60 minutes. Du fait de ce mode d'élaboration, et notamment du deuxième traitement, découle la formation d'un réseau de polymère dans tout le volume du cristal liquide. Les propriétés orientationnelles du cristal liquide sont fortement influencées par la nature du réseau de polymère: distribution, homogénéité, symétrie, etc. Comme une conséquence de ce mode d'élaboration, et notamment du fait que les premier et deuxième traitements sont réalisés au moins en partie de manière simultanée, le réseau de polymère formé procure au matériau à cristaux liquides une mémoire des modifications de pas de l'hélice qui surviennent pendant le premier traitement. Comme la bande de longueurs d'onde de réflexion de la lumière dépend du pas hélicoïdal, le matériau possède une bande élargie par rapport au cas classique, par exemple au milieu du spectre visible de 100 à quelques centaines de nanomètres contre une cinquantaine de nanomètres. La figure 2, qui représente le pourcentage de lumière transmise en fonction de la longueur d'onde de cette lumière, permet sur un exemple particulier de comparer la bande de longueurs d'onde de réflexion d'un matériau à cristaux liquides n'ayant subi aucun des deux traitements (courbe 6) et d'un matériau à cristaux liquides ayant été réalisé suivant le mode opératoire de l'invention (courbe 7). On constate sur la courbe 6 que, en l'absence de traitement, la bande de réflexion est d'environ 85 nm, centrée sur une longueur d'onde moyenne de 620 nm, alors qu'après traitements, la bande de réflexion, toujours centrée sur une longueur d'onde moyenne de 620 nm, est d'environ 300 nm. L'élargissement de la bande de réflexion obtenue dépend de l'amplitude de la variation du pas en fonction du paramètre de contrôle de la réaction; plus cette amplitude est grande et plus la bande de réflexion est élargie. Le premier traitement destiné à changer le pas de l'hélice peut consister en l'application d'un champ électrique. On pourra par exemple appliquer un champ électrique de fréquence 1 kHz, et variant entre 0,5 et 20 V/pm. Il est également possible pour faire varier le pas de l'hélice d'appliquer un champ magnétique variant par exemple de 2 à 15 kG (de 0,2 à 1,5 T). Une autre solution visant au changement du pas de l'hélice consiste à appliquer une pression mécanique sur la cellule capacitive. Enfin, le premier traitement visant au changement de pas de l'hélice définissant la structure du mélange peut être réalisé par modification de la 30 conformation moléculaire de la structure induite par un rayonnement 2890397 13 électromagnétique, ce rayonnement électromagnétique pouvant être un rayonnement visible ou UV. Pour ce faire, le premier cristal liquide (A) du mélange comprend des troisièmes molécules de cristal liquide (A3) qui représentent entre 0,1 et 10% du mélange, ces troisièmes molécules étant choisies parmi les composés suivants: - famille des azobenzenes ou azoxybenzenes (Kurihara et al., Chem. Mater., 13, 1992, 2001; Kusumoto et al., Mol. Cryst. Liq. Cryst., 14, 727, 1993; Negishi et al., Chem. Lett., 319, 1996 et 583, 1996; 10 Bobrovsky et al., Adv. Mater., 12, 1180-3, 2000; Kitaeva et al., Mol. Cryst. Liq. Cryst., 2, 261-279, 1992) dont 4,4'-dialkylazobenzenes (Moriyama et al., J. Mater. Chem., 11, 1003-1010, 2001) ; famille des fulgides (Yokoyama et al., Chem. Left., 687, 1997) dont indole fulgide (Janicki et al., J. Am. Chem. Soc., 117, 8524, 1995), bisnaphthol-based chiral fulgide derivatives (Yokoyama et al., Chem. Left., 687, 1997) ; famille des diarylethenes (Uchida et al., Chem. Left., 654, 2000; Yamaguchi et al., Chem. Mater., 12, 869, 2000) dont diarylethylenebis imine (Denekamp et al., Adv. Mater., 10, 1081, 1998) ; - famille des alcènes surencombrés (Feringa et al., J. Am. Chem. Soc., 117, 9929, 1995; Huck et al., Science, 273, 1686, 1996). Dans ce cas, il se produira par exemple une photo-isomérisation trans-cis ou une photo-cyclisation sous l'effet d'un rayonnement UV de longueur d'onde comprise entre 250 et 365 nm. Le changement inverse se produira sous l'action d'un rayonnement visible de longueur d'onde supérieur ou égal à 435 nm. Les irradiations électromagnétiques sont appliquées avec des rayonnements ayant une énergie comprise typiquement entre 1 et mJ/cm2 et des temps d'irradiation pouvant varier entre quelques secondes et quelques dizaines de minutes (entre 1 et 3600 secondes), 2890397 14 typiquement de l'ordre de quelques minutes (c'est-à-dire entre 60 et 600 secondes). Le matériau à cristaux liquides résultant de la formation d'un réseau de polymère simultanément à des modifications du pas de l'hélice définissant la structure du mélange initial permet de réfléchir la lumière sur une bande de longueurs d'onde élargie, typiquement, dans le spectre visible, de l'ordre de quelques centaines de nanomètres (entre 100 et 500 nanomètres). Enfin, lorsque le matériau comprend moins de 5% de réseau polymère, la propriété de réflexion de la lumière peut être modifiée par application d'un champ électrique alternatif avec une fréquence typiquement de l'ordre de 1 kHz. Ce sera le cas par exemple lorsque le cristal liquide photoréactif (B) du mélange est dans une concentration minoritaire, typiquement inférieure à 5%. Dans ce cas, le matériau à cristaux liquides est adressable. La cellule optique passe progressivement d'un état réflecteur à un état diffusif (typiquement à partir de 1 V/pm) puis transparent (typiquement à partir de 10 V/pm). Le lecteur aura compris que de nombreuses modifications peuvent être apportées sans sortir matériellement des nouveaux enseignements et des avantages décrits ici. Par conséquent, toutes les modifications de ce type sont destinées à être incorporées à l'intérieur de la portée du procédé d'élaboration d'un matériau à cristaux liquides selon l'invention, et du dispositif à cristaux liquides comprenant un tel matériau à cristaux liquides. REVENDICATIONS 1. Procédé d'élaboration d'un matériau à cristaux liquides, caractérisé en ce qu'il comprend les étapes consistant à : Appliquer un premier traitement à un mélange de cristaux liquides ayant une structure en hélice comprenant un premier cristal liquide (A) non-photoréactif et un deuxième cristal liquide (B) photoréactif, le premier traitement étant réalisé à température constante et modifiant un pas de l'hélice du mélange; Appliquer un deuxième traitement au mélange de façon à ce que le deuxième cristal liquide (B) forme un réseau de polymère, le deuxième traitement étant effectué pendant tout ou partie de la durée du premier traitement de façon à ce que le matériau à cristaux liquides conserve une mémoire des modifications du pas de l'hélice. 2. Procédé selon la revendication 1, caractérisé en ce que le mélange présente un polymorphisme comprenant au moins une phase cholestérique et/ou smectique C chirale. 3. Procédé selon l'une quelconque des revendications 1 ou 2, caractérisé en ce que le premier cristal liquide (A) comprend des premières molécules de cristal liquide (Al) chirales. 4. Procédé selon la revendication 3, caractérisé en ce que le premier cristal liquide (A) est à anisotropie diélectrique positive. 5. Procédé selon la revendication 3, caractérisé en ce que le premier cristal liquide (A) comprend en outre des deuxièmes molécules de cristal liquide (A2) pour qu'il soit apte à changer de signe d'anisotropie diélectrique en fonction de la fréquence. 6. Procédé selon l'une quelconque des revendications 1 à 5, caractérisé en ce que le deuxième cristal liquide (B) est dans une concentration inférieure ou égale à 5% du mélange. 7. Procédé selon l'une quelconque des revendications 1 à 5, caractérisé en ce que le deuxième cristal liquide (B) est dans une concentration supérieure à 50% du mélange. 2890397 16 8. Procédé selon la revendication 7, caractérisé en ce que le deuxième cristal liquide (B) est dans une concentration supérieure à 80% du mélange. 9. Procédé selon l'une quelconque des revendications précédentes, caractérisé en ce que le deuxième cristal liquide (B) est apte à être activé par irradiation UV. 10. Procédé selon l'une quelconque des revendications précédentes, caractérisé en ce que le mélange comprend en outre un agent photoinitiateur (C) pour favoriser la formation du réseau de polymère sous irradiation UV. 11. Procédé selon l'une quelconque des revendications précédentes, caractérisé en ce que le mélange comprend en outre un agent dispersant (D) pour favoriser une dispersion des composants du mélange et modifier une dynamique du matériau à cristaux liquides lors d'un adressage électrique. 12. Procédé selon l'une quelconque des revendications précédentes, caractérisé en ce que le mélange comprend en outre un inhibiteur de polymérisation thermique (E). 13. Procédé selon l'une quelconque des revendications précédentes, caractérisé en ce que le mélange comprend en outre un agent absorbant (F) apte à absorber le rayonnement UV de façon à ce que le matériau à cristaux liquides ait un gradient de structure et/ou de fonction. 14. Procédé selon l'une quelconque des revendications précédentes, caractérisé en ce que le deuxième traitement est une irradiation UV apte à polymériser le mélange. 15. Procédé selon la revendication 14, caractérisé en ce que l'irradiation UV est effectuée avec un rayonnement UV ayant une longueur d'onde de 365 nm et une puissance de 0,1 mW/cm2, pendant un temps d'exposition compris entre 30 et 60 minutes. 16. Procédé selon l'une quelconque des revendications 14 ou 15, 30 caractérisé en ce que le deuxième traitement permet une réticulation du mélange. 2890397 17 17. Procédé selon l'une quelconque des revendications 14 ou 15, caractérisé en ce que le deuxième traitement permet une gélification du mélange. 18. Procédé selon l'une quelconque des revendications 1 à 13, caractérisé en ce que le deuxième traitement est une trempe apte à vitrifier le mélange. 19. Procédé selon l'une quelconque des revendications précédentes, caractérisé en ce que le premier traitement consiste à appliquer un champ électrique au mélange. 20. Procédé selon la revendication 19, caractérisé en ce que le champ électrique a une fréquence de 1 kHz et varie de 0,5 à 20 V/pm. 21. Procédé selon l'une quelconque des revendications 1 à 18, caractérisé en ce que le premier traitement consiste à appliquer un champ magnétique au mélange. 22. Procédé selon la revendication 21, caractérisé en ce que le 15 champ magnétique varie de 2 à 15 kG. 23. Procédé selon l'une quelconque des revendications 1 à 18, caractérisé en ce que le premier traitement consiste à appliquer une pression mécanique sur le mélange. 24. Procédé selon l'une quelconque des revendications 1 à 18, caractérisé en ce que le premier traitement est une irradiation électromagnétique, et le premier cristal liquide comprend en outre des troisièmes molécules de cristal liquide (A3) afin que le premier traitement modifie la conformation moléculaire du mélange. 25. Procédé selon la revendication 24, caractérisé en ce que l'irradiation électromagnétique est effectuée par un rayonnement UV ayant une longueur d'onde comprise entre 250 et 365 nm, une énergie comprise entre 1 et 100 mJ/cm2, et pendant un temps d'exposition compris entre 1 et 3600 secondes. 26. Procédé selon la revendication 25, caractérisé en ce que le temps 30 d'exposition est compris entre 60 et 600 secondes. 2890397 18 27. Procédé selon la revendication 24, caractérisé en ce que l'irradiation électromagnétique est effectuée par un rayonnement visible ayant une longueur d'onde supérieure à 435 nm, une énergie comprise entre 1 et 100 mJ/cm2, et pendant un temps d'exposition compris entre 1 et 3600 secondes. 28. Procédé selon la revendication 27, caractérisé en ce que le temps d'exposition est compris entre 60 et 600 secondes. 29. Procédé selon l'une quelconque des revendications précédentes, caractérisé en ce que, avant d'appliquer l'un quelconque des traitements, le mélange est introduit dans une cellule capacitive comprenant deux substrats (1) recouverts d'un film conducteur (2). 30. Dispositif à cristaux liquides comprenant un substrat (1) sur lequel est disposé un matériau à cristaux liquides (4) élaboré conformément au procédé selon l'une quelconque des revendications précédentes. 31. Dispositif à cristaux liquides selon la revendication 30, caractérisé en ce qu'il comprend en outre un autre substrat (1) recouvrant le matériau à cristaux liquide (4), de façon à former une cellule capacitive.